(57)【要約】【課題】ＬＥＤを用いた発光装置において、高輝度青色蛍光体をシリコーン樹脂系の封止剤で封止して半導体発光装置とした時に、高い発光強度を安定して長期間保つことができる半導体発光装置の提供。【解決手段】近紫外波長域の光を発する半導体発光素子とＥｕを付活剤とするハロリン酸塩系青色蛍光体とが、シラノール基を複数個有するオルガノポリシロキサンを主成分とし、フュームドシリカ、及び硬化触媒等を含有するシリコーン樹脂組成物の硬化物によって封止されてなる半導体発光装置。【選択図】図１
2015177183.tif 000002
【特許請求の範囲】
【請求項１】
近紫外波長域の光を発する半導体発光素子と下記式（１）の化学組成を有する青色蛍光体とが、シリコーン樹脂組成物の硬化物によって封止されてなる半導体発光装置であって、前記硬化物の硬度が４０以下であり、前記シリコーン樹脂組成物が下記の成分を含有するものであることを特徴とする半導体発光装置。
（青色蛍光体）
（Ｓｒ，Ｃａ）ａＢａｂＥｕｘ（ＰＯ４）ｃＣｌｄ        （１）
上記式（１）中、ｃは２．７以上、３．３以下、ｄは０．９以上、１．１以下、ｘは０．３以上２．０以下であり、またａ及びｂは、ａ＋ｂ＝５−ｘで、０．０１≦ｂ／（ａ＋ｂ）≦０．４の関係を満たす正の数である。
（シリコーン樹脂組成物）
（Ａ）架橋反応可能な官能基を一分子中に２個以上有するオルガノポリシロキサン：１００重量部
（Ｂ）フュームドシリカ：０．１〜３０重量部
（Ｃ）硬化触媒：１〜１００００重量ｐｐｍ
【請求項２】
前記シリコーン樹脂組成物において、（Ａ）成分の架橋反応可能な官能基がシラノール基である請求項１に記載の半導体発光装置。
【請求項３】
前記シリコーン樹脂組成物が、更に（Ｄ）エポキシ基含有シランカップリング剤を、（Ａ）成分１００重量部あたり、０．０１〜５重量部含有する請求項１又は２に記載の半導体発光装置。
【請求項４】
前記シリコーン樹脂組成物が、更に（Ｅ）末端がカルビノール変性されたシリコーンオイルを、（Ａ）成分１００重量部あたり、３〜３０重量部含有する請求項１〜３のいずれか１項に記載の半導体発光装置。
【請求項５】
前記シリコーン樹脂組成物において、（Ｃ）硬化触媒がスズ（Ｓｎ）、チタン（Ｔｉ）、亜鉛（Ｚｎ）、ジルコニウム（Ｚｒ）、ハフニウム（Ｈｆ）、ガリウム（Ｇａ）、及びインジウム（Ｉｎ）からなる群から選ばれる少なくとも１種類の金属を含む化合物である請求項１〜４のいずれか１項に記載の半導体発光装置。
【請求項６】
前記シリコーン樹脂組成物において、（Ｅ）末端がカルビノール変性されたシリコーンオイルが一分子中に少なくとも１個のカルビノール基を有し、分子量４００以上１５０００以下、水酸基価が１０〜１２０ｍｇＫＯＨ／ｇである請求項４又は５に記載の半導体発光装置。
【請求項７】
前記シリコーン樹脂組成物中の、シラノール基とカルビノール基との比率がシラノール基／カルビノール基＝０．５〜５０モル／モルの範囲にある請求項４〜６のいずれか１項に記載の半導体発光装置。
【請求項８】
請求項１〜７のいずれか１項に記載の半導体発光装置を備えてなる照明。
【請求項９】
請求項１〜７のいずれか１項に記載の半導体発光装置を備えてなる画像表示装置。
【発明の詳細な説明】
【技術分野】
【０００１】
本発明は、発光輝度の高いハロリン酸塩蛍光体、特に、青色（青緑色）蛍光体を特定のシリコーン樹脂組成物を用いて封止してなる半導体発光装置に関する。
【背景技術】
【０００２】
発光ダイオード（ｌｉｇｈｔ  ｅｍｉｔｔｉｎｇ  ｄｉｏｄｅ：以下「ＬＥＤ」と略記することがある。）やレーザーダイオード（ｌａｓｅｒ  ｄｉｏｄｅ：以下「ＬＤ」と略記することがある。また個別に記載する場合を除き、「ＬＥＤ」との表記で、上記ＬＥＤとＬＤをまとめて示すこととする。）の発光色を蛍光体で色変換させた発光装置が数多く提案されており、これらの発光装置は、一般の照明装置としての用途に加えて、液晶表示装置等におけるバックライトの光源としても広く用いられている。
【０００３】
この蛍光体として、例えば２価のユーロピウムイオン（Ｅｕ2+）で付活されたハロリン酸塩蛍光体が、蛍光灯用蛍光体の青〜青緑色発光成分として用いられており、特開２００４−２５３７４７号公報（特許文献１）において、ＬＥＤからの３５０〜４１５ｎｍ領域の光の照射を受けて青色光を発光する蛍光体として（Ｓｒ，Ｂａ，Ｃａ）5（ＰＯ4）3Ｃ
ｌ：Ｅｕ2+が挙げられている。
【０００４】
更に、国際公開第２００９／１４１９８２号パンフレット（特許文献２）には、ＬＥＤからの３３０〜４１０ｎｍ領域の光の照射を受けて青色光を発光する蛍光体として、前記ハロリン酸塩蛍光体である（Ｓｒ1-x-y-zＢａxＣａyＥｕz）5（ＰＯ4）3Ｃｌが挙げられ
ており、そのｘ及びｙの値を所定の範囲内で小さくすることで、青色蛍光体からの光のスペクトル幅を狭くでき、バックライト用途に適合することが記載されている。
【０００５】
このようなＬＥＤや蛍光体を発光装置として使用するためには、エポキシ樹脂やシリコーン樹脂等の封止剤を用いて封止することが一般的であり、この場合、蛍光体はこれらの封止剤中に分散した状態で用いられている。特に、シリコーン樹脂は耐熱性、耐紫外線性に優れており、その半導体発光装置への適用が検討されている。（例えば、特開２０１２−２１１３１号公報（特許文献３）など）
【先行技術文献】
【特許文献】
【０００６】
【特許文献１】特開２００４−２５３７４７号公報
【特許文献２】国際公開第２００９／１４１９８２号
【特許文献３】特開２０１２−２１１３１号公報
【発明の概要】
【発明が解決しようとする課題】
【０００７】
ＬＥＤ用の青色蛍光体が改良され、発光強度の高いものが次々と提案されている。このような青色蛍光体が発する光は、波長が短くエネルギーが高いため、封止剤を劣化させて半導体発光装置の寿命が短くなるという問題があった。
本発明の目的は、ＬＥＤを用いた発光装置において、高輝度青色蛍光体を用い、これをシリコーン樹脂系の封止剤で封止して半導体発光装置とした時に、高い発光強度を安定して長期間保つことができる、蛍光体とシリコーン樹脂系の封止剤との組み合わせに基づく半導体発光装置を提供することである。
【課題を解決するための手段】
【０００８】
本発明者らは、上記課題を解決すべく鋭意検討を重ねた結果、ＬＥＤから発せられた光を特定の化学組成を有する青色蛍光体を用いて色変換し、これらを特定のシリコーン樹脂組成物によって封止した半導体発光装置により、高い発光強度を長期間安定して維持することができることを見出して本発明に到達した。
即ち、本発明の要旨は下記に存する。
［１］  近紫外波長域の光を発する半導体発光素子と下記式（１）の化学組成を有する青色蛍光体とが、シリコーン樹脂組成物の硬化物によって封止されてなる半導体発光装置であって、前記硬化物の硬度が４０以下であり、前記シリコーン樹脂組成物が下記の成分を含有するものであることを特徴とする半導体発光装置。
（青色蛍光体）
（Ｓｒ，Ｃａ）ａＢａｂＥｕｘ（ＰＯ４）ｃＣｌｄ        （１）
上記式（１）中、ｃは２．７以上、３．３以下、ｄは０．９以上、１．１以下、ｘは０．３以上２．０以下であり、またａ及びｂは、ａ＋ｂ＝５−ｘで、０．０１≦ｂ／（ａ＋ｂ）≦０．４の関係を満たす正の数である。
（シリコーン樹脂組成物）
（Ａ）架橋反応可能な官能基を一分子中に２個以上有するオルガノポリシロキサン：１００重量部
（Ｂ）フュームドシリカ：０．１〜３０重量部
（Ｃ）硬化触媒：１〜１００００重量ｐｐｍ
【発明の効果】
【０００９】
本発明の半導体発光装置は、劣化が少なく、高い発光強度を安定して長期間維持できるので、この半導体発光装置を使用することで、照明装置や画像表示装置の性能を格段に向上できると期待できる。
【図面の簡単な説明】
【００１０】
【図１】本発明の実施形態の一例（蛍光体が封止材中に分散されている形式）を示す概略断面図である。
【図２】本発明の実施形態の別の一例（蛍光体が半導体発光素子と離れて存在する形式）を示す概略断面図である。
【図３】実施例の高温通電試験の結果を示すグラフである。
【発明を実施するための形態】
【００１１】
以下、本発明の実施の形態を、「半導体発光素子」、「青色蛍光体」、「シリコーン樹脂組成物」及び「半導体発光装置」の順に、詳細に説明するが、以下に記載する構成要件の説明は、本発明の実施態様の一例であり、本発明はその要旨を超えない限り、以下の内容に限定されない。
【００１２】
１．半導体発光素子（ＬＥＤ）
本発明の半導体発光装置に用いられる半導体発光素子としては、近紫外波長域の光、即ち波長３５０〜４３０ｎｍの範囲の光を放出可能な発光ダイオード（ＬＥＤ）又はレーザダイオード（ＬＤ）であり、中でも、ＧａＮ、ＡｌＧａＮ、ＧａＩｎＮ、ＡｌＧａＩｎＮなどの、いわゆるＧａＮ系半導体を使用して発光構造を構成したＧａＮ系のＬＥＤやＬＤが好ましく用いられる。
【００１３】
ＧａＮ系ＬＥＤにおいては、Ｉｎを含むＧａＮ系半導体からなる発光部を有するもの、特にＩｎＧａＮ層を含む量子井戸構造を発光部に有するものが、発光強度が強いのでより好ましい。
ＧａＮ系ＬＥＤの発光ピーク波長の下限は、４００ｎｍ以上が好ましく、より好ましくは４０５ｎｍ以上、更に好ましくは４０７ｎｍ以上である。またその上限は、４２５ｎｍ
以下が好ましく、更に好ましくは４２０ｎｍ以下、より好ましくは４１５ｎｍ以下である。この発光ピーク波長が４００ｎｍ未満であるとＧａＮ系ＬＥＤの発光効率が低くなる傾向があり、４２５ｎｍを超えると後述する青色蛍光体の励起効率が低下する傾向となる。
また、ＧａＮ系半導体以外では、ＺｎＯ系半導体で発光構造を構成したＬＥＤやＬＤも好ましい。
【００１４】
２．青色蛍光体
本発明の半導体発光装置に用いられる青色蛍光体としては、下記一般式（１）の化学組成を有するハロリン酸塩蛍光体を使用する。
【００１５】
（Ｓｒ，Ｃａ）ａＢａｂＥｕｘ（ＰＯ４）ｃＣｌｄ      （１）
上記式（１）中、ｃは２．７以上、３．３以下、ｄは０．９以上、１．１以下、ｘは０．３以上２．０以下であり、またａ及びｂは、ａ＋ｂ＝５−ｘで、０．０１≦ｂ／（ａ＋ｂ）≦０．４の関係を満たす正の数である。
なお、この蛍光体は、本発明の効果を損なわない限り、上記の元素以外の元素を含有していてもよい。
【００１６】
この青色蛍光体において、ｂ／（ａ＋ｂ）の値が０．０１以上であると、発光スペクトルにおける発光ピークがブロード化し、特に０．１２、中でも、０．１６以上でその半値幅が大きくなる。この発光ピークのブロード化は、主として発光ピーク波長より長波長側で生じるため、著しい輝度増加を伴うものとなる。この発光ピークのブロード化はｂ／（ａ＋ｂ）の値が０．４付近で、通常０．３４前後で飽和する傾向となる。
【００１７】
ｂ／（ａ＋ｂ）の値が０．０１未満になると、特に４９０ｎｍ付近の波長領域における青色蛍光体（Ｉ）の発光強度が不十分となりやすい。一方、この値が０．４付近、特に０．３４前後から発光ピークのブロード化が飽和する傾向となるので、その上限として０．４、好ましくは０．３４程度とすることが、発光強度のバランス上好ましいと考えられる。
このような蛍光体は、例えば、特開２０１２−１７８５３８号公報に記載されているような方法で製造でき、ここに記載された蛍光体が本発明においても好ましく使用できる。また、例えば三菱化学（株）製「ＶＢ−２０２Ａ」、「ＶＢ２０２−Ｂ」等として、市販されているものを入手して使用することも可能である。
【００１８】
３．シリコーン樹脂組成物
（１）組成
本発明の半導体発光装置に用いられるシリコーン樹脂組成物は、以下の組成を有するものである。
【００１９】
（Ａ）架橋反応可能な官能基を一分子中に２個以上有するオルガノポリシロキサン：１００重量部
（Ｂ）フュームドシリカ：０．１〜３０重量部
（Ｃ）硬化触媒：１〜１００００重量ｐｐｍ
また、本発明の好ましい態様においては、
上記（Ａ）成分の架橋反応可能な官能基がシラノール基であること、及び、
上記（Ａ）〜（Ｃ）の必須成分に加えて、（Ａ）成分１００重量部あたり、以下の（Ｄ）〜（Ｅ）成分を、それぞれ任意の組み合わせで、以下の量比となるように含有していること、が好ましい。
【００２０】
（Ｄ）エポキシ基含有シランカップリング剤：０．０１〜５重量部
（Ｅ）末端がカルビノール変性されたシリコーンオイル：３〜３０重量部
このとき、（Ｅ）末端がカルビノール変性されたシリコーンオイルを用いるに際して、本発明の硬化性オルガノポリシロキサン樹脂組成物中の、シラノール基とカルビノール基との比率をシラノール基／カルビノール基＝０．５〜５０モル／モルの範囲とすることが好ましい。
なお、各成分の混合順序や混合方法等の条件は、得られる組成物の特性を損なわない限り、特に制限はされない。
【００２１】
（２）組成物の構成成分
以下、本発明において用いるシリコーン樹脂組成物の必須成分及び好ましい成分について、個別に説明する。
（Ａ）架橋反応可能な官能基を一分子中に２個以上有するオルガノポリシロキサン
本発明のシリコーン樹脂組成物は、一分子中に架橋反応可能な官能基を２個以上有するオルガノポリシロキサンを主成分とするものである。
【００２２】
この架橋反応可能な官能基としては、例えば、メトキシ基、エトキシ基等のアルコキシ基、ビニル基、ヒドロシリル基、及びシラノール基等が挙げられ、中でもシラノール基が、架橋の容易さと迅速さ、及び得られる架橋構造が熱や光に対し安定である点で好ましい。
以下、（Ａ）成分の具体例として、シラノール基を２個以上有するオルガノポリシロキサンを用いて説明を行うが、上記で例示したビニル基やアルコキシ基等においても同様である。
【００２３】
（Ａ）成分において、シラノール基を有する官能基を２個以上有することにより、縮合反応による硬化が迅速に進行し、得られる硬化物の耐久性や寸法安定性などが良好なものとなる。また、シラノール基を３個以上有していると、得られる硬化物の機械的強度が更に改善されるので好ましい。このような架橋反応可能な官能基を一分子中に２個以上有するオルガノポリシロキサンは、好ましくは下記式（２）で表される化合物を含有する。分子構造は直鎖状、分岐状、３次元網目状などいずれでもよい。
【００２４】
（Ｒ１３ＳｉＯ３／２）ｐ（Ｒ１４Ｒ１５ＳｉＯ２／２）ｑ（Ｒ１６Ｒ１７Ｒ１８ＳｉＯ１／２）ｒ・・・（２）
（式（２）中、Ｒ13〜Ｒ18は、それぞれ独立して、水素原子、アルキル基、アルケニル基、水酸基、アルコキシ基およびアリール基から選ばれる基を示す。ｐ、ｑ、およびｒは、０以上の数を示し、ｐ＋ｑ＋ｒ＝１である。また、一分子中の少なくとも２個のＲ13〜Ｒ18は水酸基である。）
なお縮合反応が迅速に進行し、また硬化物の物性の点からｐは０＜ｐであることが好ましい。
【００２５】
また、耐光性や紫外透明性が重視される用途の場合、一般式（２）で表される化合物におけるＲ13〜Ｒ18のうち、少なくとも８０モル％以上、好ましくは９５モル％以上、さらに好ましくは９９モル％以上がメチル基であることが好ましい。一方、発光素子からの光取り出し効率が重視される用途の場合、前記Ｒ13〜Ｒ18のうち、５０モル％以上がフェニル基であることが好ましい。
【００２６】
一般式（２）のＲ13〜Ｒ18において、アルキル基、アルケニル基およびアリール基は、ハロゲン原子によって更に置換されていてもよく、好ましいアルキル基、アルケニル基およびアリール基は、後述するＲ1〜Ｒ3およびＲ5〜Ｒ8におけるものと同様である。このような置換基の中で好ましいものとしては、例えばフェニル基、メチル基が挙げられる。
このシラノール基を有するオルガノポリシロキサンにおいては、長期保管時や硬化時の粘度上昇を適度に抑制する観点から、分子中のシラノール基の量が過度に多くならないよ
うにすることが好ましい。例えば、一般式（２）のＲ13〜Ｒ18におけるシラノール基の数はＲ13〜Ｒ18の置換基の全数に対して、通常２０％以下、好ましくは１０％以下、更に好ましくは５％以下であり、通常０．０１％以上、好ましくは０．０５％以上、更に好ましくは、０．１％以上である。シラノール基の数（含有量）が多すぎると保存中の粘度安定性が低くなったり、保管中に水滴（縮合水）が発生したりする場合がある。なお、シラノール基の量が少なすぎると反応の進行が遅くなるか、不十分となる場合がある。
【００２７】
このような一般式（２）で表されるシラノール基含有オルガノポリシロキサンの具体例としては、例えば、分岐又は非分岐のシラノール末端ポリジメチルロキサン（Ｓｉｌａｎｏｌ  ｔｅｒｍｉｎａｔｅｄ  ｐｏｌｙｄｉｍｅｔｈｙｌｓｉｌｏｘａｎｅｓ）などが挙げられる。
こうしたシラノール性水酸基を含有するオルガノポリシロキサンは加水分解性基を有するシラン・オルガノポリシロキサンを縮重合させることにより合成することができ、また、例えば、Ｍｏｍｅｎｔｉｖｅ  Ｐｅｒｆｏｒｍａｎｃｅ  Ｍａｔｅｒｉａｌｓ社製シラノール末端ポリジメチルシロキサン（ＸＣ９６−７２３、ＸＦ３９０５、ＹＦ３０５７、ＹＦ３８００、ＹＦ３８０２、ＹＦ３８０７、ＹＦ３８９７等）のような市販品を用いることもできる。
【００２８】
なお、本発明においてシラノール基含有オルガノポリシロキサンとして、上記非分岐のシラノール末端ポリジメチルシロキサンを用いる場合には、これに加えて、架橋性ケイ素含有オルガノシラン及び／又は分岐オルガノポリシロキサン化合物を含有していることが、架橋反応性の点から好ましい。
さらに前記シラノール基含有オルガノポリシロキサンは、シラノール末端ポリジメチルシロキサンと、前記架橋性ケイ素含有オルガノシラン及び／又は分岐オルガノポリシロキサンとを反応させたシラノール基含有分岐オルガノポリシロキサンであってもよい。
【００２９】
本発明に用いるシラノール基含有オルガノポリシロキサンのポリスチレン換算の重量平均分子量は、通常１６０以上、好ましくは４００以上、さらに好ましくは５００以上であり、また、通常１０００００以下、好ましくは５００００以下、さらに好ましくは３００００以下である。
上記範囲内において、重量平均分子量が比較的高いシラノール基含有オルガノポリシロキサンを用いると、このオルガノポリシロキサンが硬化時も揮発しにくく、縮合反応性の末端基含有量が相対的に少なくなり、硬化時の重量歩留まりが高く、得られる硬化物が収縮しにくくなって内部応力を小さくできる。
【００３０】
また上記範囲内において、重量平均分子量が比較的低い５００以上、３００００以下のシラノール基含有オルガノポリシロキサンを用いると、粘度が低いため後述の（Ｂ）フュームドシリカ、蛍光体などの固体成分を添加した時の混和性が良好になる。また、潜在的な水分であるシラノール基の相対的含有量が高くなり、系内にアルコキシ基等の加水分解性基が共存する際に加水分解に必要な水を供給できるので、硬化反応を効率的に進行させることができる。
なお、このシラノール基含有オルガノポリシロキサンは１種類を単独で用いてもよく、またシリコーン樹脂組成物の粘度調整、硬化速度の制御、硬化物の機械的強度の制御等を目的として、例えば分子量の異なるものを、２種類以上を任意の組み合わせ及び比率で用いてもよい。
【００３１】
（Ｂ）フュームドシリカ
本発明のシリコーン樹脂組成物においては、（Ｂ）フュームドシリカを、上記（Ａ）成分である架橋性オルガノポリシロキサン１００重量部あたり、０．１〜３０重量部使用する。より好ましい使用量は、０．５〜２５重量部、更に好ましくは１〜２０重量部である
。
【００３２】
このフュームドシリカとは、気相法で合成された疎水性シリカ微粒子であり、例えば日本アエロジル株式会社製「アエロジル」Ｒ９７２、Ｒ９７２Ｖ、Ｒ９７２ＣＦ、Ｒ９７４、ＲＸ２００、ＲＹ２００、Ｒ２０２、Ｒ８０５、Ｒ８１２、Ｒ８１２Ｓ、株式会社トクヤマ製「レオロシール」ＭＴ−１０、ＭＴ−１０Ｃ、ＤＭ−１０、ＤＭ−１０Ｃ、ＤＭ−３０、ＤＭ−３０Ｓ、ＫＳ−２０ＳＣ、ＨＭ−２０Ｌ、ＨＭ−３０Ｓ、ＰＭ−２０、ＰＭ−２０Ｌ等の商品名で市販されている。
【００３３】
中でも表面がヘキサメチルジシラザンやジメチルシリコーンオイルで処理されたものがオルガノポリシロキサン類への分散性に優れているため分散液の透明性が高く、かつ適度なチキソトロピー性を発現できるので好ましい。
【００３４】
このフュームドシリカの一次粒子径はメジアン径として好ましくは５ｎｍ以上、５０ｎｍ以下、より好ましくは１０ｎｍ以上、２０ｎｍ以下である。一次粒子径が５ｎｍより大きいことで、凝集しにくく、また分散に要するエネルギーも少なくできる上、得られるシリコーン樹脂組成物の粘度も低くなりやすい。また一次粒子径が２０ｎｍ以下とすると、オルガノポリシロキサン中への分散性は低下するが、粒子径が小さいために分散液が白濁しにくく、また十分な増粘効果を得やすくなる。  なお、フュームドシリカ粒子は常態では凝集している場合があるが、本発明に用いる際には、十分解砕して１００μｍを超えるような粗大な粒子を含まないようにすることが重要である。このような粗大粒子が含まれると、チキソ性の発現が不安定となったり、粗大粒子が光を後方に散乱して発光装置の輝度が低下したりすることがある。
【００３５】
本発明のシリコーン樹脂組成物に上記範囲の量のフュームドシリカを加えることにより、球状シリコーン樹脂粒子の沈降を抑制するとともに、得られる硬化物の表面に球状シリコーン樹脂粒子に由来する微小な凸部を安定して形成できるようなり、かつ硬化物表面にしわ、波打ち等を起こさずに、良好なレベリングが得られる。同時に発光素子近傍に球状シリコーン樹脂粒子が沈降・堆積することによる光の遮蔽も抑えられて、球状シリコーン樹脂粒子粒子が系内で均一な分散状態を保つことができるので、高い光取り出し効率を安定的に達成することができる。
【００３６】
（Ｃ）硬化触媒
本発明のシリコーン樹脂組成物においては、（Ｃ）硬化触媒を、上記（Ａ）成分である架橋性オルガノポリシロキサン１００重量部あたり、１〜１００００重量ｐｐｍ使用する。具体的には、縮合硬化型触媒の場合は０．０１〜１重量部（１００〜１００００重量ｐｐｍ）、ヒドロシリル化硬化型触媒の場合は白金換算で１〜１００重量ｐｐｍをそれぞれ使用することが好ましい。
【００３７】
硬化触媒が上記範囲を超えて多くなると、本発明のシリコーン樹脂組成物の保存安定性が悪化したり、封止後の硬化物が白濁したり紫外透明性が低下する場合がある。一方上記範囲未満では、硬化反応が十分進行しなかったり、反応速度が著しく低下したりすることがある。
本発明において使用できる縮合硬化型触媒としては、金属化合物、特に有機金属化合物、金属と有機酸の塩、ルイス酸・ルイス塩基等が挙げられる。
【００３８】
金属元素としては、スズ（Ｓｎ）、チタン（Ｔｉ）、亜鉛（Ｚｎ）、ジルコニウム（Ｚｒ）、ハフニウム（Ｈｆ）、ガリウム（Ｇａ）、及びインジウム（Ｉｎ）からなる群から選ばれる少なくとも１種類を用いることが反応活性が高いので好ましい。
特に、半導体発光装置用封止剤として用いるためには、電極腐食や光吸収が少なく、適
度な触媒活性を有し、オルガノポリシロキサン鎖の切断による劣化が起こりにくいＺｒやＨｆ、Ｇａ、Ｉｎが特に好ましい。
【００３９】
ジルコニウム（Ｚｒ）を含有する有機金属化合物触媒としては、具体的には、ジルコニウムテトラアセチルアセトネート、ジルコニウムトリブトキシアセチルアセトネート、ジルコニウムジブトキシジアセチルアセトネート、ジルコニウムテトラノルマルプロポキシド、ジルコニウムテトライソプロポキシド、ジルコニウムテトラノルマルブトキシド、ジルコニウムアシレート、ジルコニウムトリブトキシステアレート、ジルコニウムオクトエート、ジルコニル（２−エチルヘキサノエート）、ジルコニウム（２−エチルヘキソエート）などが挙げられる。
【００４０】
なお、ジルコニウムを含有する有機金属化合物触媒として、上記の化合物の他に、例えば特開２０１０−１６３６０２号公報に記載されているような各種ジルコニウム触媒を用いることができる。
また、本発明に用いる有機金属化合物触媒としては、触媒そのものが適度な安定性及び触媒反応性を持つことが重要であり、触媒が大気中の水分等によって加水分解されにくい性質を持つことが好ましい。
【００４１】
有機金属化合物触媒にこのような特性を付与できる配位子としてはステアリン酸やナフテン酸、オクチル酸のようなモノカルボン酸、アセチルアセトンのようなジケトンなどが挙げられ、ジルコニウムの４つの原子価のうちの少なくとも１つがこれらと結合した塩となっていることが好ましい。また、ジルコニウム触媒はジルコニル構造（Ｚｒ＝Ｏ２＋）をとっていてもよい。
【００４２】
なお、上記説明はジルコニウム触媒を具体例としたものであるが、他の有機金属化合物触媒についても同様なことが言える。
例えば、ハフニウム（Ｈｆ）を含有する有機金属化合物触媒は、前記ジルコニウムと同様の形態が挙げられ、またカルボン酸ハフニル等のハフニル構造（Ｈｆ＝Ｏ２＋）をとっていてもよいことも同様である。
【００４３】
チタン（Ｔｉ）を含有する有機金属化合物触媒としては、チタニウムテトラｉ−プロポキシド、チタニウムテトラｎ−ブトキシド、ブチルチタネートダイマー、テトラオクチルチタネート、チタンアセチルアセトナート、チタンオクチレングリコレート、チタンエチルアセトアセテートなどが挙げられる。
亜鉛（Ｚｎ）を含有する有機金属化合物触媒としては、亜鉛トリアセチルアセトネート、ステアリン酸亜鉛、オクチル酸亜鉛、ビス(アセチルアセトナト)亜鉛(II)(一水和物)、などが挙げられる。
【００４４】
スズ（Ｓｎ）を含有する有機金属化合物触媒としては、テトラブチルスズ、モノブチルスズトリクロライド、ジブチルスズジクロライド、ジブチルスズオキサイド、テトラオクチルスズ、ジオクチルスズジクロライド、ジオクチルスズオキサイド、テトラメチルスズ、ジブチルスズラウレート、ジオクチルスズラウレート、ビス（２−エチルヘキサノエート）スズ、ビス（ネオデカノエート）スズ、ジ−ｎ−ブチルビス（エチルヘキシルマレート）スズ、ジ−ｎ−ブチルビス（２，４−ペンタンジオネート）スズ、ジ−ｎ−ブチルブトキシクロロスズ、ジ−ｎ−ブチルジアセトキシスズ、ジ−ｎ−ブチルジラウリル酸スズ、ジメチルジネオデカノエートスズなどが挙げられる。
【００４５】
ガリウムを含有する触媒としては、例えばガリウムトリアセチルアセトネート、ガリウムトリエトキシド、ジエチルエトキシガリウム、オクチル酸ガリウム、ラウリン酸ガリウムなどを挙げることができる。
インジウム（Ｉｎ）を含有する触媒としては、例えばトリメトキシインジウム、トリエトキシインジウム、トリ−ｉ−プロポキシインジウム（インジウムトリイソプロポキシド）、トリ−ｎ−プロポキシインジウム、トリ−ｎ−ブトキシインジウム、トリ−ｔ−ブトキシインジウム、トリス−１−メトキシ−２−メチル−２−プロポキシインジウム等のアルコキシド類、酢酸インジウム、シュウ酸インジウム、２−エチルヘキサン酸インジウム、ｎ−オクチル酸インジウム、ナフテン酸インジウム等の脂肪酸塩、及び配位子がβ−ジケトン型化合物のキレート錯体であるインジウムトリアセチルアセトナートなどが例示される。このような錯体触媒として一分子中に互いに異なる配位子を有する触媒を使用してもよい。
【００４６】
これらの中でも、インジウムトリアセチルアセトナート（トリス（アセチルアセトナト）インジウム（ＩＩＩ））、２−エチルヘキサン酸インジウム、ｎ−オクチル酸インジウム、ナフテン酸インジウムなどが、触媒活性が良好であるので好ましい。
ヒドロシリル化硬化型触媒としては白金黒、塩化第２白金、塩化白金酸、塩化白金酸と一価アルコールとの反応物、塩化白金酸とオレフィン類との錯体、白金ビスアセトアセテート等の白金系触媒、パラジウム系触媒、ロジウム系触媒などの白金族金属触媒が挙げられる。中でも、入手が容易で、活性が高い白金系触媒が好ましい。
これらの硬化触媒としては、成分（Ａ）への溶解性または分散性が良好であるものが好ましい。
【００４７】
またこれらの触媒は、（Ａ）成分のオルガノポリシロキサンに溶解しやすいように、溶媒に溶解させて用いてもよい。溶媒としては、ミネラルスピリット、灯油、炭素数６〜１５の炭化水素類、ベンゼン、トルエン、キシレン等の芳香族炭化水素、アセトン、メチルエチルケトン、メチルイソブチルケトン、アセチルアセトンなどのケトン類、酢酸エチル、酢酸ブチル、メチルアセトアセテート等のエステル類、炭素数１〜５のアルコール、揮発性のシリコーンオイル等が挙げられる。これらの溶媒は、触媒活性に悪影響しない限り、任意に選択できるが、溶媒自身が化学変性しにくく（Ａ）成分のオルガノポリシロキサンの溶解性が良好な炭化水素系の溶剤が好ましく、具体的にはミネラルスピリット、炭素数１０〜１５の炭化水素が好ましい。
【００４８】
溶媒の使用量は、（Ａ）成分を溶解できれば、量は少ない方が好ましい。用いた溶媒は、オルガノポリシロキサンを硬化させる前及び／又は硬化反応時に、減圧及び／又は加熱などにより除去する。
また、溶媒として反応性溶媒を用いると、通常、溶媒の揮発による硬化物の体積減少の恐れが小さく、２液硬化型とした時に（Ａ）成分と触媒液との混合比を１に近くすることができる。このような反応性溶媒としては、縮合硬化型触媒の場合、シラノール変性オルガノポリシロキサン、カルビノール変性オルガノポリシロキサン、ヒドロシリル基変性オルガノポリシロキサンなどが挙げられ、ヒドロシリル化硬化型触媒の場合、アルケニル基変性オルガノポリシロキサンが挙げられる。
前記縮合触媒は１種類を単独で用いてもよく、また２種類以上を任意の組み合わせ、及び比率で用いてもよい。また反応促進剤や反応抑制剤と適宜併用してもよい。
【００４９】
（Ｄ）エポキシ基含有シランカップリング剤
本発明のシリコーン樹脂組成物においては、上記（Ａ）成分である架橋性オルガノポリシロキサン１００重量部あたり、（Ｄ）エポキシ基含有シランカップリング剤を０．０１〜５重量部含有することが好ましい。より好ましい含有量の下限値は０．１重量部、上限値は３重量部である。
エポキシ基含有シランカップリング剤の配合割合を上記範囲内とすることで、発光素子と封止剤とを十分に接着することができ、かつ耐熱性や耐光性も良好で着色しにくい組成物が得られる。
【００５０】
このエポキシ基含有シランカップリング剤を用いることにより、前記シラノール基含有オルガノポリシロキサンと発光装置のパッケージ、基板材料、金属配線等との接着性を付与・改良され、硬化した封止剤が温度の変化等の環境条件によって、割れたり剥離したりすることを防止できて、発光装置の耐久性が改善される。
更に、本発明においては、エポキシ基含有シランカップリング剤は上記の接着性付与効果だけではなく球状シリコーン樹脂粒子と相互作用して、得られる発光装置の輝度を高める効果も得られる。
【００５１】
このようなエポキシ基含有シランカップリング剤の具体例としては、例えば信越化学工業株式会社製の、２−（３，４−エポキシシクロヘキシル)エチルトリメトキシシラン（
商品名「ＫＢＭ−３０３」、以下同じ）、３−グリシドキシプロピルメチルジメトキシシラン（ＫＢＭ−４０２）、３−グリシドキシプロピルトリメトキシシラン（ＫＢＭ−４０３）、３−グリシドキシプロピルメチルジエトキシシラン（ＫＢＥ−４０２）、３−グリシドキシプロピルトリエトキシシラン（ＫＢＥ−４０３）などが挙げられる。必要に応じてこれらの２量体以上のオリゴマーを使用しても良い。
【００５２】
（Ｅ）末端がカルビノール変性されたシリコーンオイル
本発明においては、上記（Ａ）成分の架橋性オルガノポリシロキサン１００重量部あたり、この末端がカルビノール変性されたシリコーンオイルを３〜３０重量部使用することが好ましい。
末端がカルビノール変性されたシリコーンオイルとしては、一分子中に少なくとも１個のカルビノール基を有し、分子量４００以上１５０００以下、水酸基価が１０〜１２０ｍｇＫＯＨ／ｇのものを用いるのが好ましい。
【００５３】
また、その添加量としては、上記好適範囲内であって、かつ本発明の硬化性オルガノポリシロキサン樹脂組成物中のシラノール基とカルビノール基との比率がシラノール基／カルビノール基＝０．５〜５０モル／モルの範囲となることが好ましい。
上記の条件で、（Ｅ）末端がカルビノール変性されたシリコーンオイルを組成物中に含有させることにより、球状シリコーンの分散を安定化し、高い発光強度を安定して長期間維持できるという効果を示すことができる。また硬化物に柔軟性、耐衝撃性を付与し、脆さを改善することができる。
このような末端カルビノール変性シリコーンオイルの具体例としては、例えば以下のものを例示できる。
【００５４】
信越化学工業株式会社製の、側鎖型カルビノール変性シリコーンオイル（商品名「Ｘ−２２−４０３９」、「Ｘ−２２−４０１５」、両末端カルビノール変性シリコーンオイル（商品名「ＫＦ−６０００」、「ＫＦ−６００１」、「ＫＦ−６００２」、「ＫＦ−６００３」）、片末端変性シリコーンオイル（商品名「Ｘ−２２−１７０ＢＸ」、「Ｘ−２２−１７０ＤＸ」）、片末端ジオール変性シリコーンオイル（商品名、「Ｘ−２２−１７６ＤＸ」、「Ｘ−２２−１７６ＧＸ−Ａ」）、あるいは、モメンティブ・パフォーマンス・マテリアルズ・ジャパン合同会社製の両末端カルビノール変性シリコーンオイル（商品名「Ｘ−２２−１７６ＤＸ」、「Ｘ−２２−１７６ＧＸ−Ａ」）等。
【００５５】
なお、この末端カルビノール変性シリコーンオイルの配合割合が、（Ａ）架橋性オルガノポリシロキサン１００重量部あたり、３重量部未満では発光強度を維持する効果が不足することがあり、一方３０重量部を超えて多く用いても、その使用量の増加に見合う効果の増大はなく、過剰のシリコーンオイルが硬化した封止剤の表面にブリードアウトしてべたつき等を引き起こすことがある。
【００５６】
上記の通り、（Ｅ）末端がカルビノール変性されたシリコーンオイルには側鎖変性型、両末端変性型、片末端変性型、１つの変性基に二つの水酸基を含む片末端ジオール型など様々な構造のものがあり、その種類、分子量、官能基の種類・含有量、分子構造を選択することにより、得られるシリコーン樹脂組成物の、塗布時のチキソ性、塗布後の形状維持性・レベリング性、硬化時における、室温〜硬化温度までの温度−粘度特性、硬化速度等を目的に応じて調整することができる。
【００５７】
例えばパッケージの凹部にポッティングする用法など、レベリング性を優先する場合には、一分子あたりの水酸基が少ない片末端カルビノール変性シリコーンオイルが好ましく、一方、平坦な配線基板上にディスペンサーを用いて注加しドーム状の封止を行う場合は、チキソ性付与能力が大きい側鎖型カルビノール変性シリコーンオイルを用いることが好ましい。
【００５８】
これらのカルビノール変性シリコーンオイルは単独で使用しても、また使用目的に応じて任意の種類／比率で併用しても構わない。
カルビノール変性シリコーンオイルは縮合硬化型及びヒドロシリル化硬化型のいずれにも用いることができるが、縮合硬化型シリコーン系に添加した場合、カルビノール変性シリコーンオイルの水酸基が（Ａ）成分のシラノール基と硬化反応時に脱水縮合して、硬化物の骨格中に取り込まれるので、硬化物からのブリードアウトの恐れが低下するため特に好ましい。
【００５９】
また縮合硬化型シリコーン系においては、この（Ｅ）末端カルビノール変性シリコーンオイルを触媒の反応性溶媒として利用することで保存安定性に優れた２液型の組成物とすることができる。
なお、これらのカルビノール変性シリコーンオイルは通常ヒドロシリル化反応を経由して合成されるため、合成工程において使用される白金系触媒が残留していることが多い。その残留量が多く本願の用途において熱や光による着色の原因となるような場合には、公知の吸着材等を使用して予め白金触媒の除去を行ってもよい。
【００６０】
（Ｈ）その他の成分  本発明のシリコーン樹脂組成物は、粘度、硬化速度、硬化物の硬度、性状の調整や硬化物の光学的特性や作業性、機械的特性、物理化学的特性を向上させることを目的として、上記必須成分に加えて、他の添加物を含有していてもよい。
このような添加物としては、フュームドシリカ以外の無機粒子や安定剤、酸化防止剤、及び液状媒体等が挙げられる。
【００６１】
（Ｈ−１）無機粒子
無機粒子は半導体発光素子から発生する光を散乱させて蛍光体に当たる光量を増加して波長変換効率を向上させると共に、半導体発光装置から外部に放出される光の指向角を広げることができ、特に白色の無機粒子を用いることで、反射材としても機能して、半導体発光装置の光を装置外部へ効率よく放出させることができる。また、これに加えて、硬化物中の結合剤として作用することでクラックの発生や収縮を防止したり、組成物の粘度を調整したり、あるいは硬化物の屈折率を調整することによって光取り出し効率を向上したりする、等の効果もある。
【００６２】
このような無機粒子の好ましい粒径は、１０ｎｍ前後（超微粒子状シリカ等）から、数μｍ（破砕シリカ、球状シリカ等）程度までのものが用いられ、使用量を含めてその目的や効果に応じて選択することができる。
無機粒子の種類としては、シリカ、チタン酸バリウム、酸化チタン、酸化ジルコニウム、酸化ニオブ、酸化アルミニウム、酸化セリウム、酸化イットリウムなどの無機酸化物粒子や窒化ケイ素、窒化ホウ素、炭化ケイ素、窒化アルミニウムなどの窒化物や炭素化合物
、ダイヤモンド粒子などが例示でき、その他の粒子を含めて目的に応じて選定すればよい。
【００６３】
（Ｈ−３）安定剤
硬化後の封止剤はＬＥＤからの強力な発熱や発光に曝されるため、その劣化防止のために熱安定剤や光安定剤等として酸化防止剤を使用することが好ましい。
この安定剤としては、シリコーン樹脂の熱／光安定剤として通常用いられているものを特に制限なく用いることができ、その種類や量は、目的とする効果とその程度に応じて調整すればよい。
このような酸化防止剤としては、ヒンダードフェノール系酸化防止剤、ヒンダードアミン系酸化防止剤、及びリン系酸化防止剤から選んで、その１種又は２種以上を用いることが好ましい。なお、酸化防止剤としては、イオウを含まないものを用いることで、耐光試験における着色の原因を少なくすることができるので好ましい。
【００６４】
（Ｈ−３−１）ヒンダードフェノール系酸化防止剤
ヒンダードフェノール系酸化防止剤を用いる場合、その種類・使用量は特に限定されず、従来公知のものから目的に応じて選択して使用することができる。
具体的には、大内新興化学工業株式会社製の、ノクラック２００、ノクラックＭ−１７、ノクラックＳＰ、ノクラックＳＰ−Ｎ、ノクラックＮＳ−５、ノクラックＮＳ−６、ノクラックＮＳ−３０、ノクラックＮＳ−７、及びノクラックＤＡＨ（いずれも商品名、以下同じ）、株式会社ＡＤＥＫＡ製の、アデカスタブＡＯ−２０、アデカスタブＡＯ−３０、アデカスタブＡＯ−４０、アデカスタブＡＯ−５０、アデカスタブＡＯ−６０、アデカスタブＡＯ−７０、アデカスタブＡＯ−８０、アデカスタブＡＯ−３３０、ＢＡＳＦジャパン株式会社製の、ＩＲＧＡＮＯＸ−２４５、ＩＲＧＡＮＯＸ−２５９、ＩＲＧＡＮＯＸ−１０１０、ＩＲＧＡＮＯＸ−１０２４、ＩＲＧＡＮＯＸ−１０７６、ＩＲＧＡＮＯＸ−１０９８、ＩＲＧＡＮＯＸ−１３３０、ＩＲＧＡＮＯＸ−１４２５ＷＬ、住友化学株式会社製の、ＳｕｍｉｌｉｚｅｒＧＭ、ＳｕｍｉｌｉｚｅｒＧＡ−８０等が例示できるがこれらに限定されるものではない。
【００６５】
これらのヒンダードフェノール系酸化防止剤は単独で使用してもよく、その２種類以上を任意の比率・組み合わせで併用しても構わない。
なお、ヒンダードフェノール系酸化防止剤の中では、熱や光に対する着色抑制効果に優れる点で、両側ヒンダードフェノール構造よりも、片側ヒンダードフェノール構造のヒンダードフェノール系酸化防止剤が好ましく、また加熱時の揮発減量を少なくできる点で、その分子量が６００以上のものがより好ましい。なお分子量はＧＣ−ＭＳ又はＬＣ−ＭＳを用いて測定することができる。
【００６６】
（Ｈ−３−２）ヒンダードアミン系酸化防止剤
ヒンダードアミン系酸化防止剤の種類・使用量についても、特に限定されず、従来公知のものから目的に応じて選択して用いることができる。
具体例としては、ＢＡＳＦジャパン株式会社製の、キマソーブ（ＣＨＩＭＡＳＳＯＲＢ）１１９、キマソーブ２０２０、キマソーブ９４４、チヌビン（ＴＩＮＵＶＩＮ）６２２、チヌビンＢ７５、チヌビン７８３、チヌビン１１１、チヌビン７９１、チヌビン  Ｃ３５３、チヌビン４９４、チヌビン４９２、チヌビン１２３、チヌビン１４４、チヌビン１５２、チヌビン２９２、チヌビン５１００、チヌビン７６５、チヌビン７７０、チヌビンＸＴ８５０、チヌビンＸＴ８５５、チヌビン４４０、チヌビンＮＯＲ３７１、株式会社ＡＤＥＫＡ製の、アデカスタブ（ＡＤＥＫＡＳＴＡＢ）ＬＡ−５２、アデカスタブＬＡ−５７、アデカスタブＬＡ−６２、アデカスタブＬＡ−６７、アデカスタブＬＡ−６３、アデカスタブＬＡ−６３Ｐ、アデカスタブＬＡ−６８ＬＤ、アデカスタブＬＡ−８２、アデカスタブＬＡ−８７、アデカスタブＬＡ−５０１、アデカスタブＬＡ−５０２ＸＰ、アデカ
スタブＬＡ−５０３、アデカスタブＬＡ−７７、アデカスタブＬＸ−３３５、アデカノール（ＡＤＥＫＡＮＯＬ）ＵＣ−６０５、三共ライフテック株式会社製の、サノール（ＳＡＮＯＬ）ＬＳ７７０、サノールＬＳ７６５、サノールＬＳ２９２、サノールＬＳ４４０、サノールＬＳ７４４、サノールＬＳ２６２６、サノールＬＳ９４４、クラリアントジャパン株式会社製のホスタビン（ＨＯＳＴＡＶＩＮ）Ｎ２０、ホスタビンＮ２４、ホスタビンＮ３０、ホスタビンＮ３２１、ホスタビンＰＲ３１、ホスタビン３０５０、ホスタビン３０５１、ホスタビン３０５２、ホスタビン３０５３、ホスタビン３０５５、ホスタビン３０５８、ホスタビン３０６３、ホスタビン３２１２、ホスタビンＴＢ０１、ホスタビンＴＢ０２、ナイロスタッブ（Ｎｙｌｏｓｔａｂ）Ｓ−ＥＥＤ、株式会社エーピーアイ  コーポレーション製のトミソーブ７７、サンケミカル株式会社製のサイアソーブ（ＣＹＡＳＯＲＢ）ＵＶ３３４６、サイアソーブＵＶ３５２９、サイアソーブＵＶ３８５３、住友化学株式会社製の、スミソーブ（ＳＵＭＩＳＯＲＢ）ＴＭ６１等が例示できるが、これらに限定されるものではない。なお、これらのヒンダードアミン系酸化防止剤は、単独で用いても、２種以上を任意の比率・組み合わせで併用してもよい。
【００６７】
これらのヒンダードアミン系酸化防止剤の中でも、硬化性組成物の貯蔵安定性や得られる硬化物の耐候性が優れる点で、アデカスタブＬＡ−６３、アデカスタブＬＡ−６３Ｐ、チヌビン１５２、チヌビン１２３、サノールＬＳ７６５、ホスタビンＮ２４、ホスタビンＮ３０、及びホスタビンＮ３０５０が好ましい。
【００６８】
（Ｈ−３−３）リン系酸化防止剤
リン系酸化防止剤としては、その種類に特に制限はなく任意のものが使用できるが、活性水素を含むリン酸およびリン酸エステルは組成物の貯蔵安定性、硬化物の耐熱性に影響を与える可能性があるので、リン酸およびリン酸エステルを分子内に含まない、アルキルホスファイト、アリールホスファイト、アルキルアリールホスファイト化合物などが好ましい。
【００６９】
具体例としては、株式会社ＡＤＥＫＡ製の、アデカスタブ１１７８、アデカスタブ３２９Ｋ、アデカスタブ１３５Ａ、アデカスタブＣ、アデカスタブＴＰＰ、アデカスタブ３０１０、アデカスタブ２１１２、アデカスタブ５２２Ａ、アデカスタブ２６０、アデカスタブＨＰ−１０、アデカスタブ１５００、アデカスタブＰＥＰ−２４−Ｇ、アデカスタブＰＥＰ−３６、アデカスタブＰＥＰ−４Ｃ、アデカスタＰＥＰ−８、城北化学工業株式会社製の、ＪＰＭ−３０８、ＪＰＭ−３１３、ＪＰＭ−３３３Ｅ、ＪＰＰ−１００、ＪＰＰ−６１３Ｍ、ＪＰＰ−３１、堺化学工業株式会社製のＣＨＥＬＥＸ−Ｍ、ＢＡＳＦジャパン株式会社製のＩＲＧＡＦＯＳ３８等が例示できるがこれらに限定されるものではない。 
【００７０】
これらのリン系酸化防止剤の中でも、加水分解に対して安定で耐熱性が良好である点で、リン原子の置換基の２以上がアリールオキシ基であることが好ましい。具体的には、アデカスタブ１１７８、アデカスタブ３２９Ｋ、アデカスタブ１３５Ａ、アデカスタブＣ、アデカスタブＴＰＰ、アデカスタブ２１１２、アデカスタブＨＰ−１０、ＪＰＭ−３１３、ＪＰＰ−１００、ＣＨＥＬＥＸ−Ｍ、ＩＲＧＡＦＯＳ３８が好ましい。
リン系酸化防止剤は単独で使用してもよく、その２種以上を任意の比率・組み合わせで併用しても構わない。
【００７１】
（Ｈ−３−４）安定剤の用法・用量
本発明において、酸化防止剤に代表される安定剤の使用量は、組成物の各成分、即ち（Ａ）成分〜（Ｅ）成分の合計量を１００重量部とした時に、これに対して、０．０１重量部以上であることが好ましく、０．０２重量部以上であることがより好ましく、０．０３重量部以上であることが更に好ましい。また、その上限は５重量部以下であることが好ましく、３重量部以下であることがより好ましく、１重量部以下であることが更に好ましい
。
使用量が０．０１重量部未満では着色抑制等の酸化防止剤添加による効果が十分発揮されず、一方、５重量部を超えると逆に着色の原因になることがある。
【００７２】
本発明において使用する安定剤は、そのいずれかを単独で用いてもよく、また２種以上を任意の比率・組み合わせで併用してもよい。
特にリン系酸化防止剤を上記ヒンダードフェノール系酸化防止剤及びヒンダードアミン系酸化防止剤の少なくとも１種と併用することで、熱や光に対して極めて優れた着色抑制効果を発揮することができる。この時の、ヒンダードフェノール系酸化防止剤及び／又はヒンダードアミン系酸化防止剤と、リン系酸化防止剤の使用比率は、特に制限されないが、より効果的に熱や光に対する着色抑制効果を向上させるという点から、「（ヒンダードフェノール系酸化防止剤とヒンダードアミン系酸化防止剤の合計量）／（リン系酸化防止剤量）」の比が０．１以上、１０以下であることが好ましく、０．３以上、３以下であることが更に好ましい。
【００７３】
（Ｈ−４）その他の添加剤
本発明に用いる上記特定のシリコーン樹脂組成物を用いて発光素子を封止する際に、粘度調整用にミネラルスピリット等の、硬化反応に悪影響がなく、かつ硬化後には封止剤から揮散するような液状媒体を用いることもでき、これによって組成物の粘度が高くなり過ぎて、封止が不十分になったり、不均一になったりすることを防ぐことができる。
【００７４】
（３）シリコーン樹脂組成物の硬化
本発明の半導体発光装置を製造する際に、上記シリコーン樹脂組成物を硬化させる反応と、発光素子の封止材となるその硬化物について説明する。
【００７５】
（３−１）硬化反応
本発明に用いる上記硬化性シリコーン樹脂組成物は、一液型の場合はそのまま、二液型の場合は両者を混合した上で、一般には加熱したり、エネルギー線を照射したりすることにより架橋反応を生起させて硬化させることができる。
硬化反応の具体的な条件としては、空気中、温度１５０℃〜２００℃程度、時間は６時間以内で硬化するものが好ましい。より好ましい硬化時間は０．２時間以上で、０．５時間以上が更に好ましく、その上限は、より好ましいくは４時間以内で、３時間以内が更に好ましい。硬化時間を上記範囲とすることで、フィラーを含む組成物の場合に、フィラーが沈降し難く、かつハンドリングがしやすい。また所望のレベリング状態になる前に硬化してしまうことによる硬化物表面のムラが生じ難い。本発明のシリコーン樹脂組成物は縮合型であることが好ましい。
【００７６】
なお、硬化速度を高くするためには、温度を高くする／適切な触媒を選択する／分岐の多いポリシロキサン原料を使用する／分子量の高いポリシロキサン原料を使用する／硬化時に発生する水素や水分、アルコールなど脱離成分の除去を積極的に行う、などの方法がある。
上記のような硬化条件で硬化させることで、半導体発光装置の構成要素である半導体発光素子や蛍光体の熱による劣化を防止しつつ、かつ組成物中の各種固形成分が分離・沈降することなく、均一な硬化物を得ることができる。
【００７７】
なお本明細書において、「硬化」とは、流動性を示す状態から流動性を示さない状態に変化することをいい、例えば、対象物を水平より４５度傾けた状態で３０分間静置して流動性があるかないか、によって未硬化状態、硬化状態を判断することができる。
フィラーを多量に添加した系では、チキソ性の発現により対象物を水平より４５度傾けた状態で流動性が無くとも硬化していないケースがあり得るが、そのような場合には、対
象物の硬度をデュロメータタイプＡにて測定し、硬度測定値が少なくとも５以上であるか否かで未硬化状態、硬化状態を判断することができる。
【００７８】
（３−２）硬化物の性質
１）表面粗度
本発明に用いるシリコーン樹脂組成物から得られる硬化物は表面平均粗さＲＺが０．０５μｍ以上、１μｍ以下の範囲であることが好ましい。
このような表面平均粗さとすることにより、半導体発光装置からの光を取り出すための表面積が完全な平滑面（表面粗度（Ｒｚ）＝０）の場合に比べて大きくなるためか、発光効率がより高いものが得られる。
【００７９】
上記硬化物の表面平均粗さを上記範囲とするためには、本発明のような組成物の構成成分及び組成比とすることが重要であって、これにより、硬化性組成物中における球状シリコーン樹脂粒子の沈降が抑制され安定分散するために硬化物表面に安定して多数の凸部を形成することが可能となり、表面粗度が上記好適範囲になるものと考えられる。
なお、上記のような表面平均粗さを得るためには、硬化反応時に配合成分が沈降したり分離したりしないようにすることも重要であり、そのためには、上記（３−１）のような硬化反応条件を選定することが、より効果的にこのような結果を得るための方法であると考えられる。
【００８０】
２）屈折率
本発明において、上記シリコーン樹脂組成物から得られる硬化物の屈折率は、通常１．５５以下、好ましくは、１．４３以下、より好ましくは１．４２９以下であり、通常１．３５以上、好ましくは１．４０以上である（２０℃、波長５８９ｎｍ）。
光学部材用の発光デバイスの屈折率は通常約２．５以下であるが、本発明においては樹脂の光安定性の観点から比較的屈折率の低いものを選択することが好ましい。なお、本発明の半導体発光デバイス用部材の用途やデバイス内での適用部位により屈折率が高い封止材が必要な場合は、フェニル基の導入や高屈折率無機酸化物ナノゾルの使用等などにより、例えば屈折率を１．４６〜１．５７程度に高くすることも可能である。
【００８１】
屈折率は封止材の劣化と光取り出し効率とを考慮して調整すればよい。
なお、屈折率はアッベ屈折計等により測定することができるが、フィラーを含み不透明である場合には、固体1Ｈ−ＮＭＲ、固体Ｓｉ−ＮＭＲ、元素分析などを組み合わせるこ
とによりオルガノポリシロキサンケイ素に直接結合している有機基の含有量と組成比（例えばフェニル基とメチル基の比）を測定することでその屈折率を推定することができる。例えばケイ素に結合している有機基がメチル基とフェニル基であるポリジオルガノシロキサンでは、ケイ素に結合した全ての有機基におけるフェニル基含有量が０モル％の時の屈折率は約１．４０３、５０モル％の時の屈折率は約１．５４５であり、その間の組成における屈折率はフェニル基含有率に応じて直線関係が成り立つ。
【００８２】
３）透過率
上記のシリコーン樹脂組成物から得られる硬化物は、平行線透過率（垂直入射の時には直線透過率、垂直透過率と呼ばれることもある）と拡散透過率の合計である全光線透過率が、公知の透明樹脂と比較しても高いことが大きな特徴である。これはこの組成物から得られる硬化物が光の透過に際して後方散乱が非常に少ない光学的性質を有していることを示している。この性質により、本発明に用いるシリコーン樹脂組成物で封止した発光装置は従来の透明樹脂を用いて封止した発光装置と比べて高い輝度となる。
【００８３】
本発明において、上記硬化物は膜厚０．５〜１．０ｍｍの範囲において、膜厚一定の単独硬化物膜の波長６５０ｎｍにおける全光線透過率が、通常９０％以上、好ましくは９３
％以上、さらに好ましくは９５％以上である。全光線透過率は光検出器部分に積分球を有するヘイズメーターを用いて測定することができる。
なお、上記のシリコーン樹脂組成物から全てのフィラー成分を除いた透明組成物から得られる硬化物の可視光域の透過率（垂直透過率）は、単独硬化物膜を直接光路に置いて測定する場合、膜厚１ｍｍとした時の４００ｎｍ以上８００ｎｍ以下の可視光の全波長範囲において、通常８０％以上、好ましくは９０％以上、さらに好ましくは９５％以上である。
【００８４】
同様に測定したＵＶ〜青色領域における透過率（垂直透過率）は膜厚１ｍｍとした時の３５０ｎｍ以上４００ｎｍ以下の全波長範囲において、通常８０％以上、好ましくは８５％以上、更には９０％以上である。
このような垂直透過率は紫外―可視分光光度計を用いて測定することができる。
【００８５】
４）耐熱性、耐光性
本発明に用いるシリコーン樹脂組成物から得られる硬化物は、耐熱性及び耐光性が良好である。例えば、耐熱性については、２００℃×５００時間放置の前後において、通常、目視では、着色・クラック発生等はほとんど見られない。
また、耐光性については、例えば松下電工マシンアンドビジョン株式会社製  スポット照射型紫外線硬化装置アイキュアＡＮＵＰ５２０４（２００Ｗ  Ｈｇ−Ｘｅランプ）に４分岐ライトガイドファイバーユニットを取り付け、熱線カットフィルター及びＵＶカットフィルター（３５０ｎｍ以下カット）を通して、硬化物に対し３０時間、ＵＶスポット光を照射した後でも、目視では、茶色への変色やクラックの発生は見られない。
【００８６】
５）硬度
本発明に用いるシリコーン樹脂組成物から得られる硬化物は、上述のような各成分を選定することにより、エラストマー状を呈する部材とすることができる。このような硬化物のエラストマー性により、熱膨張係数の異なる部材を複数使用することが多い半導体発光装置等において、これらの部材の伸縮による応力を緩和することができ、半導体発光装置の使用中に剥離、クラック、断線などを起こしにくく、耐リフロー性及び耐温度サイクル性に優れる半導体デバイスを提供することができる。
【００８７】
この硬化物の好ましいデュロメータタイプＡによる硬度（ショアＡ）は、通常１以上、好ましくは５以上、より好ましくは８以上、更に好ましくは１０以上であり、また、通常４０以下、好ましくは３５以下、より好ましくは３０以下、更に好ましくは２５以下である。上限を上記範囲の硬度とすることで、得られる光学部材が、クラックが発生しにくく、耐リフロー性及び耐温度サイクル性に優れるという利点を有することとなる。また、下限を上記範囲の硬度とすることで、得られる光学部材の表面タック性が抑制される場合があり、実用環境下においてゴミ付着が抑制されるなどの利点を有する。発光装置が実駆動されたり、硬化物単体で高温エージング（例えば、数日から数十日）しても上記硬度の変化が少ないことが好ましい。
なお、上記の硬度（ショアＡ）は、ＪＩＳ  Ｋ６２５３に記載の方法により、例えば古里精機製作所製のＡ型ゴム硬度計等を用いて測定することができる。
【００８８】
６）その他
本発明に用いるシリコーン樹脂組成物から得られる硬化物は、上記に加えて以下の特性を有することが好ましい。
【００８９】
（ａ）官能基
この硬化物は、本発明の半導体発光装置用の容器（後述するカップ等。以下適宜「半導体発光装置容器」という）に用いられる材料である、ポリフタルアミドなどの樹脂、セラ
ミック又は金属の表面に存在する、水酸基、メタロキサン結合中の酸素などと水素結合可能な官能基を有していることが好ましい。
このような容器構成材料の表面には、通常水酸基が存在するので、硬化物が水酸基と水素結合可能な官能基を有していると密着性が改良される。このような水素結合性の官能基としては、例えば、シラノール基、アルコキシ基、アミノ基、イミノ基、メタクリル基、アクリル基、チオール基、エポキシ基、エーテル基、カルボニル基、カルボキシル基、スルホン酸基、カルビノール基等が挙げられる。中でも耐熱性の観点からシラノール基、アルコキシ基、カルビノール基が好ましい。なお、前記官能基は１種でもよく２種以上でもよい。
【００９０】
硬化物が水酸基に対して水素結合が可能な官能基を有しているか否かは、固体Ｓｉ−ＮＭＲ、固体1Ｈ−ＮＭＲ、赤外線吸収スペクトル（ＩＲ）、ラマンスペクトルなどの分光
学的手法により分析することができる。
【００９１】
（ｂ）触媒残留量
上記の硬化物は、通常、硬化触媒（縮合触媒）を用いて製造されるため、これらの触媒が例えば、金属元素換算で、０．００１重量％〜０．３重量％程度含まれていることが多い。縮合触媒は加水分解触媒でもあり、触媒残留量が多いと、高温下等の条件によっては、硬化物の重量減少が著しくなることがあるため、その上限値としては０．１重量％程度が好ましい。硬化触媒の含有量はＩＣＰ分析により測定できる。
【００９２】
（ｃ）低沸点成分
本発明に用いられるシリコーン樹脂組成物から得られる硬化物は、水、溶媒および３員環から５員環の環状シロキサン等の低沸点成分を含有することがあるが、これらは硬化反応時の気泡生成、使用中のブリードアウトなどの原因となるため、その量は少ないほど好ましい。
低沸点成分の含有量は、ＴＧ−ｍａｓｓ（熱分解ＭＳクロマトグラフ法）により、４０℃〜２１０℃の範囲の加熱発生ガスのクロマトグラム積分面積として測定することができる。
このような低沸点成分量を低く抑える方法としては、例えば、硬化反応を十分に行なうことや、使用する触媒の選択、予め低沸点成分を減圧除去した原材料を使用すること等が挙げられる。
【００９３】
４．半導体発光装置
本発明の半導体発光装置は、半導体発光素子（ＬＥＤ）から発せられた光を、上記の特定の青色蛍光体を使用して色変換し、かつこれらが特定のシリコーン樹脂組成物を用いて封止されている構造となっていれば、その他の点は特に限定されない。
以下その具体的な実施形態について説明する。なお、本願発明の効果を阻害しない限り、半導体発光素子の種類も特に限定されるものではなく、また本願に用いる特定の青色蛍光体以外の蛍光体を併用しても構わない。また、以下の実施形態は、一つの連続した封止部に一つの半導体発光素子を配置したものであるが、光出力の向上等を目的として、一つの連続した封止部に対して２以上の複数の半導体発光素子を配置してもよい。
【００９４】
（１）蛍光体が封止材中に分散されている形式（図１）
図１に示す半導体発光装置１Ａは、ＬＥＤ等の発光素子２が、配線（リード）１７が設けられた絶縁基板１６上に半導体発光素子２が表面実装されている。この半導体発光素子２の発光層部（図示せず）のｐ型半導体層（図示せず）とｎ型半導体層（図示せず）のそれぞれが導電ワイヤ１５を介して配線１７に電気的に接続されている。なお、導電ワイヤ１５は半導体発光素子から放射される光を妨げないように、断面積の小さいものを用いるのがよい。
【００９５】
半導体発光素子２としては、図１の下面側にｎ型半導体層、上面側にｐ型半導体層が形成されて、ｐ型半導体層側から光出力を取り出す形となる。
絶縁基板１６上には半導体発光素子２を囲む枠材１８が設けられている。この枠材１８と絶縁基板１６とは、同じ材料を用いて一体的にパッケージとして形成されていてもよい。
枠材１８の内側には半導体発光素子を封止・保護する封止部１９が形成されている。この封止部１９は本発明に用いる特定のシリコーン樹脂組成物を硬化させて形成したものであり、その中に本願で用いる特定の蛍光体が分散されて含有されている。
【００９６】
（２）蛍光体が半導体発光素子と離れて存在する形式（図２）
図２に本願発明の別の態様となる半導体発光装置１Ｂを例示する。（なお、以下の説明では上記図１と同じ構成要素には同じ符号（番号）を付して説明を省略する。）
図２に示す通り、この半導体発光装置には封止部１９の上面にレンズ状又はシート状の光学部材３３が載置されている。この光学部材３３は、外界の酸素や水分から半導体発光装置１Ｂを遮断するとともに、ここに本願に用いる蛍光体を含有させることにより半導体発光素子２から放射された光の波長を可視光に変換する機能を有している。
【００９７】
この形式では蛍光体層と半導体発光素子との間が離れている構造となり、いわゆる「リモートフォスファー」の形態となる。
このような構造を採用することにより、水、酸素等の蛍光体や封止材中の樹脂を劣化させる物質の侵入を防止しつつ、蛍光体が封止材に直接接触していないことで、蛍光体の発熱や分解・劣化による不純物の溶出等によって封止部が劣化したり割れたりすることを防ぐことができる。
【００９８】
リモートフォスファーの蛍光体層を含む光学部材３３は、例えば蛍光体粉末とバインダー樹脂に、必要に応じて有機溶剤を添加・混練してペースト化し、これをシート状に成形したり、透過性基板上に塗布して乾燥・硬化したりして製造できる。バインダー樹脂としては、エポキシ樹脂、シリコーン樹脂、アクリル樹脂、あるいはポリカーボネート樹脂等の透明性が高い樹脂を用いることが好ましい。
【００９９】
また、光学部材３３としては、ガラスをマトリックスとして蛍光体を分散したガラス封止体や、バインダー樹脂中に分散された蛍光体を板状のガラスに挟んで封止したガラス封止体を用いることもできる。
なお、蛍光体層を含む光学部材３３と封止部１９の間に、半導体発光素子が発する波長の光は透過し、蛍光体が発する光は反射するようなバンドパスフィルター（図示せず）を設けると、蛍光体が発した光が再度封止部に入射することを防ぐことができて、発光装置の発光効率をより高くすることができる。
またこのようなリモートフォスファー構造の発光装置としては、表面実装型、砲弾型、及びパッケージ反射面に蛍光体を塗布した反射型のような配置を採用することも可能である。
【０１００】
（３）本発明の発光装置の光学部材への応用
本発明の発光装置は、特定の半導体発光装置封止材用硬化性オルガノポリシロキサン組成物を用いて封止することにより、蛍光体や封止材の劣化が起きにくく、高い発光強度を安定して長期間保つことができる。  このような本発明の発光装置は、単独で又は複数個を組み合わせて、照明ランプ、液晶パネル等のバックライト、超薄型照明等の照明、画像表示装置等が有する光学部材として使用することができる。
【実施例】
【０１０１】
以下、実施例を用いて本発明を更に詳細に説明するが、本発明はその要旨を超えない限り、以下の実施例により限定されるものではない。
実施例１
１．シリコーン樹脂組成物の組成及びその製造・評価
【０１０２】
（１）オルガノポリシロキサン（（Ａ）成分）
本発明に用いるシリコーン樹脂組成物を製造するため、原料となる（Ａ）オルガノポリシロキサンを以下の手順で調製した。
モメンティブ・パフォーマンス・マテリアルズ・ジャパン合同会社製両末端シラノール基型のジメチルシリコーンオイルＸＣ９６−７２３を２６３０ｇ、信越化学社製メチルトリメトキシシランを７０．２２ｇ、及び、触媒として松本ファインケミカル社製ジルコニウムテトラアセチルアセトネート粉末１．８９ｇを、攪拌翼、分留管、ジムロートコンデンサ、リービッヒコンデンサ、温度計を取り付けた３リットル五つ口フラスコ中に装入し、室温で１５分間触媒粒子が溶解するまで攪拌した。その後、反応液を１００℃まで昇温して、ジムロートコンデンサを用いて全還流しながら３０分間４７０ｒｐｍで攪拌し、反応を行った。
【０１０３】
留出先をリービッヒコンデンサ側に切り替えて、窒素を空間速度（ＳＶ）２０で液中に吹き込み、温度を１００℃として１時間、４７０ｒｐｍにて撹拌を行った後、１３０℃に昇温して更に５時間還流下で撹拌を行って反応を継続し、粘度１２０ｍＰａ・ｓの反応液を得た。
窒素の吹き込みを停止し反応液を一旦室温まで冷却した後、ナス型フラスコに反応液を移し、ロータリーエバポレーターでオイルバス上１２０℃、１ｋＰａの減圧下で微量に残留しているメタノール及び水分、低沸ケイ素化合物成分を除去し、粘度２１５ｍＰａ・ｓ、無溶剤のプレA液を得た。
【０１０４】
上記プレＡ液２０００重量部を攪拌混合槽に仕込み、活性炭（日本エンバイロケミカルズ社製精製白鷺）１３３．８重量部を添加し、室温にて１時間攪拌を行なった後、Ｎｏ．５Ａろ紙にて加圧ろ過した。得られたろ液に再度活性炭（同上）１３３．８重量部を添加・混合した後Ｎｏ．５Ａろ紙でろ過し、続いて目開き０．１μｍのポリテトラフルオロエチレン（ＰＴＦＥ）製ろ布にて加圧ろ過を行って、液状の（Ａ）オルガノポリシロキサンを得た。
得られた（Ａ）オルガノポリシロキサンの粘度は２３２ｍＰａ・ｓであり、また一分子中に架橋反応可能な官能基であるシラノール基とメトキシ基をそれぞれ２個以上有していた。
【０１０５】
（２）シリコーン樹脂組成物
上記（１）で得た（Ａ）成分に以下の原料を加えて、下記（２−３）に示す配合にて、本発明の実施例で使用するシリコーン樹脂組成物を調製した。
【０１０６】
（２−１）組成物前駆体
上記（１）で得られた（Ａ）オルガノポリシロキサン１００重量部に、チキソ剤として、トリメチルシリル基で表面処理された（Ｂ）疎水性フュームドシリカ（ＢＥＴ比表面積：１４０±２５ｍ２／ｇ、一次粒子平均径：約１２ｎｍ）１７重量部を加え、自転公転式ミキサーを用いて７０℃で撹拌・混合しペースト状とし、（Ａ）成分及び（Ｂ）成分を含有する組成物前駆体を調液した。
【０１０７】
（２−２）その他の成分
（Ｃ）硬化触媒
（Ｃ）成分の硬化触媒としては、２−エチルヘキサン酸ジルコニル（日本化学産業(株)
製）を使用した。
（Ｄ）シランカップリング剤
（Ｄ）シランカップリング剤としては、グリシドキシプロピルトリメトキシシラン（信越化学工業株式会社製）を使用した。
（Ｅ）末端カルビノール変性シリコーンオイル
（Ｅ）成分として下記の構造を有する市販末端カルビノール変性シリコーンオイルを使用した。該市販末端カルビノール変性シリコーンオイルは、分子量が４６６６で、水酸基価が１２ｍｇＫＯＨ／ｇであった。
【０１０８】
【化１】
2015177183.tif 000003
【０１０９】
（２−３）シリコーン樹脂組成物の製造
上記で準備した組成物前駆体、及び各原料成分を下記に示す組成（単位：重量部）で配合し、真空撹拌機を用いて均一に混合して、実施例で使用するシリコーン樹脂組成物を製造した。
＜シリコーン樹脂組成物の配合＞
組成物前駆体                                    １００  重量部
オルガノポリシロキサン（Ａ）  （８５．５）  上記１００重量部の内数
フュームドシリカ（Ｂ）        （１４．５）          〃
（Ｃ）硬化触媒（２−エチルヘキサン酸ジルコニル）  ０．１１重量部
（Ｄ）シランカップリング剤（グリシドキシプロピルトリメトキシシラン）
１重量部
（Ｅ）末端カルビノール変性シリコーンオイル        ９．９重量部
【０１１０】
（３）発光装置の作成と評価
本発明のシリコーン樹脂組成物によるＳＢＣＡ青色蛍光体の劣化抑制効果を確認するために、以下の実験を行った。
まず、ＬＥＤ部材として、波長４０４〜４０７ｎｍのピーク波長を有する蛍光体励起用紫色半導体発光素子（チップ）、ＳＢＣＡ（青色蛍光体）、上記（２−３）で得られた本発明のシリコーン樹脂組成物（封止樹脂）、５０ｍｍ×５０ｍｍ角セラミック部材（パッケージ部材）を準備した。
【０１１１】
次に、上記パッケージ部材に紫色半導体発光素子を６素子搭載し、電気的に並列接続した。また、本発明の上記封止樹脂１００ｍｇに対してＳＢＣＡ蛍光体を２２ｍｇ混ぜ、青色パッケージＬＥＤ用封止材を準備した。さらに、素子搭載が完了したセラミックパッケージに、準備した青色パッケージＬＥＤ用封止材を７．１ｍｇだけポッティングした。ついで、当該パッケージＬＥＤを１００℃で１時間、１５０℃で１時間、１７０℃で２時間ベーキングし、青色パッケージＬＥＤを完成させた。個数は３個準備した。本実験のシリコーン樹脂組成物の硬化後初期の硬度（ショアＡ）は１６であった。
完成後に当該青色パッケージＬＥＤに３６０ｍＡ通電して、初期特性を測定した。
【０１１２】
次いで、１２０℃に保った恒温槽中に当該青色パッケージＬＥＤを設置し、５００ｍＡ（投入電力は約９．６Ｗ）の連続定電流駆動条件下で、高温通電試験を１００時間行った。その後、再度、当該青色パッケージＬＥＤに３６０ｍＡ通電して、高温連続通電後の特性を測定した。この結果を「表１  上段」にまとめた。また、「図３」中に実線で示した。これらはいずれも、初期特性（０時間）時の全光束で規格化した値である。
【０１１３】
本実験では、本発明のシリコーン樹脂組成物によるＳＢＣＡ青色蛍光体の劣化抑制効果を明確に確認するために、緑色／黄色／赤色等の他の蛍光体も必要な白色パッケージＬＥＤ等にはせずに、紫色励起光がＳＢＣＡ青色蛍光体のみを励起する構成とし、かつ、連続高温通電条件も厳しい条件とした。そのような条件であっても、表あ上段、図Ａ実線に示される様に、本発明の縮合型ジメチルシリコーンに分散されたＳＢＣＡは急速摩耗劣化が見られず、光束劣化が平均７．０％（高温連続通電後の規格化光束平均値が０．９３０）と安定発光できる事が分かった。
【０１１４】
なお、ＳＢＣＡの一般式である式（１）（（Ｓｒ，Ｃａ）ａＢａｂＥｕｘ（ＰＯ４）ｃＣｌｄ）における、ａ、ｂ、ｘ、ｃ、ｄの値は、それぞれａ＝３．３５、ｂ＝１、ｘ＝０．６５、ｃ＝３、ｄ＝１であり、ａ＋ｂ＝３．３５＋１＝４．３５、５−ｘ＝５−０．６５＝４．３５となるので、「ａ＋ｂ＝５−ｘ」を満足しており、また「ｂ／（ａ＋ｂ）＝１／４．３５＝０．２２９８・・・」であるので、０．０１≦ｂ／（ａ＋ｂ）≦０．４の関係も満足している。
【０１１５】
比較例１
市販されている付加型ジメチルシリコーンを封止樹脂として使用した際のＳＢＣＡ青色蛍光体の劣化程度を確認すべく、以下の点以外は実施例１と同様にして実験を行った。
具体的には、封止樹脂として市販の付加型ジメチルシリコーンを準備し、当該封止樹脂９６ｍｇとアエロジル４ｍｇを混ぜ、さらにＳＢＣＡ蛍光体を２２ｍｇ加えて青色パッケージＬＥＤ用封止材とした点、また、ベーキング条件を１５０℃で３時間とした点以外は、実施例１と同様にして実験を行った。
実験結果は「表１  下段」と「図３」中に点線で示した。これらはいずれも、初期特性（０時間）時の全光束で規格化した値である。
【０１１６】
本実験では、付加型ジメチルシリコーンによるＳＢＣＡ青色蛍光体の劣化程度を明確に確認するために、緑色／黄色／赤色等の他蛍光体も必要な白色パッケージＬＥＤ等にはせずに、紫色励起光がＳＢＣＡ青色蛍光体のみを励起する構成とし、かつ、連続高温通電条件も厳しい条件とした。このような条件では、表あ下段、図Ａ点線に示される様に、付加型ジメチルシリコーンによりパッケージ化したＳＢＣＡ青色蛍光体の劣化程度は大きかった。具体的には、光束劣化が平均１７．８％（高温連続通電後の規格化光束平均値が０．８２２）であって、実施例１に示したシリコーン樹脂組成物（縮合型ジメチルシリコーンを使用）を用いた場合の約２．５倍だけ早い急速摩耗劣化が発生する事が分かった。
本実験の付加型ジメチルシリコーンの硬化後初期の硬度（ショアＡ）は７０であった。
【０１１７】
【表１】
2015177183.tif 000004
【産業上の利用可能性】
【０１１８】
本発明の近紫外波長域の光を発する半導体発光素子とＥｕを付活剤とするハロリン酸塩系青色蛍光体とが、シラノール基を複数個有するオルガノポリシロキサンを主成分とし、フュームドシリカ、及び硬化触媒等を含有するシリコーン樹脂組成物の硬化物によって封
止されてなる半導体発光装置は、高い発光強度を安定して長期間保つことができる。 
【符号の説明】
【０１１９】
１Ａ，１Ｂ  発光装置（半導体発光装置）
２  発光素子
１５  導電ワイヤ
１６  絶縁基板
１７  配線（リード）
１８  枠材
１９  封止部
３３  光学部材（半導体発光装置用部材）
【図１】
2015177183.tif 000005
【図２】
2015177183.tif 000006
【図３】
2015177183.tif 000007